(57)【要約】      （修正有）【課題】船舶用のディーゼル機関等の高価な排気弁棒を安価に、耐久性も向上するディーゼル機関等の排気弁棒を提供する。【解決手段】ディーゼル機関等の排気弁棒１であって、その排気弁棒１の母材に一般に使用されるＳＵＨ１、３、４、ＳＵＨ３１、ナイモニック８０、８１を含む弁材料の耐熱鋼を使用し、その触火面３にその下地面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成し、またシート面４にその下地面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成したものである。【選択図】図１
0003175779.tif 000002
【実用新案登録請求の範囲】
【請求項１】
ディーゼル機関等の排気弁棒であって、その排気弁棒の母材に一般に使用されるＳＵＨ１、３、４、ＳＵＨ３１、ナイモニック８０、８１（Nimonic(登録商標))を含む弁材料の耐熱鋼を使用し、
その触火面にその下地面層にＰ（燐）の成分を含まないインコネル（Ｉｎｃｏｎｅｌ（登録商標））の耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことを特徴とするディーゼル機関等の排気弁棒。
【請求項２】
排気弁棒のシート面にその下地面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成した請求項１に記載のディーゼル機関等の排気弁棒。
【請求項３】
ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、
その触火面にその下地面層にＳＵＳ３０９、３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことを特徴とするディーゼル機関等の排気弁棒。
【請求項４】
ディーゼル機関の排気弁棒の母材に一般に使用されるＳＵＨ１、３、４、ＳＵＨ３１、ナイモニック８０、８１を含む弁材料の耐熱鋼を使用した排気弁棒であって、
そのシート面にその下地面層にＳＵＳ３０９、３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成して補修したことを特徴とするディーゼル機関等の排気弁棒。
【請求項５】
溶接肉盛をサブマージアーク溶接法による希釈を行って形成した請求項１ないし４のいずれかに記載のディーゼル機関等の排気弁棒。
【請求項６】
肉盛溶接後に830 〜880 ℃で容体化処理して、620 〜680 ℃で析出硬化処理した請求項１ないし５のいずれかに記載のディーゼル機関等の排気弁棒。
【考案の詳細な説明】
【技術分野】
【０００１】
本考案は、船舶の各種ディーゼル機関等の排気弁棒に関するものである。
【背景技術】
【０００２】
従来、船舶の各種ディーゼル機関やガソリン機関の排気弁棒には、マルテンサイト系耐熱鋼のＳＵＨ１、３、４またはオーステナイト系耐熟鋼のＳＵＨ３１、３７、ＳＮＣｒＷの各種を使用し、弁棒材料のシート面にCo系ステライトまたはNi系でコルモノイ等の盛金材が使用されている。
【０００３】
排気弁棒は、デイーゼル機関やガソリン機関の中で最重要な部品で、かつ高価な部品であり、排気弁棒の寿命で船主経済に占めるウェートはかなり大きいものがある。したがって、これまでに排気弁棒の寿命延長のための試みは常になされてきた。
【０００４】
過去に、焼結ステライト弁シートの高温強度を上げた実機試験で、16,000Hr経過後もそのシート面は健全で圧痕が無く、引き続き使用に供した実績があることから、排気弁棒はシート面の高温強度がある値以上であれば、メンテナンス時間も、弁の寿命も、現状よりささらに長くできるものと考えられていた。
【０００５】
また、２０数年前から、特開平５−２２４７５号公報のように、Ｎｉ基の耐熱鋼ナイモニック（Nimonic(( 登録商標) 以下同じ)80A) 材の排気弁棒が使用されるようになり、この弁材料は上記金属材料よりも、耐熱耐食性に優れており、使用耐用年数もかなり長寿命で、現状では大型ディーゼル機関では品質が安定している。
【０００６】
さらに、排気弁棒に共通した弁傘触火面の高温腐食の多くは、始めに高温高圧排気ガスにより弁体に浸炭され、これが排気弁体の化学成分の内クロームと反応してクロームカーバイトを形成し、結晶粒界に析出、浸炭孔食を引き起こしていると考えられていた。
【０００７】
１９８４年頃に、鍛造製品ナイモニック（Nimonic80A）の排気弁シートを補修するにあたって、同種（Nimonic80A）の溶接材を使い、シート面に肉盛りの上、溶着部表面をピーニングして硬度を増加させ、さらに時効硬化熱処理を施し、高温での硬度をアップさせることにより、かなり使用寿命の延長が図られた。
【０００８】
一方、機関運転中における排気弁傘表面の温度は、880BHP/cyl機関の１００％負荷で、600 ℃以上、シート部で500℃以上の記録がある。最近の燃料油性状を考えると、上記現象に加え、耐サルファーアタック、耐バナジュームアタックの高温耐食性に優れた排気弁棒とする必要がある。
【考案の概要】
【考案が解決しようとする課題】
【０００９】
このように、排気弁棒の長寿命を達成するには、1)排気弁シート部の金属が高温時に高硬度が得られる材質であること、2)触火面側の金属が高温高圧腐食雰囲気の燃焼ガスに長時間耐える材質であること、ただし3)排気弁母材の金属Feべ一スのものは、1)、2)を構成する金属の析出共晶の中の金属間化合物にAlが入っていると、Feベースだと脆い化合物ができてよくないので、Niで縁を切らねぱならない。
【００１０】
また、船舶用低速ディーゼル機関は、粗悪燃料を使っており、燃焼室周りの部品が過酷な条件にさらされている。中でも、排気弁棒が最も過酷さが際立っている。排気弁棒のメンテナンスは、機関を停止し、排気弁棒を関放しなければならなく、このメンテナンス間隔は現在10,000Hr と推定される。しかし、エンジンメーカや顧客は、近い将来50,OOOHr以上を狙い目として、経費削減を図ろうと計画されている。
【００１１】
さらに、過去、排気弁棒のトラブルとその解決方法をみると、殆んどがシート面からのガスの吹き抜け、触火面の高温腐食に起因するトラブルである。
【００１２】
その原因は、粗悪な重油の使用に起因する面が多く、対策として成功しているのはシート面材質の高温硬度を上げること、触火面の高温腐食を止める材質の材料で排気弁棒を作ることである。
【００１３】
しかし、上述の材料は、非常に高価であるので、排気弁棒を製作するにあたっては、従来から使用されてきたクラスの材料を、長寿命型の高級材料で被覆させ、寿命の長い総合的に安価な排気弁棒を製作し、メンテナンスフリーとすることが課題であった。
【課題を解決するための手段】
【００１４】
本考案は、上記のような点に鑑みたもので、上記の課題を解決するために、ディーゼル機関等の排気弁棒であって、その排気弁棒の母材に一般に使用されるＳＵＨ１、３、４、ＳＵＨ３１、ナイモニック８０、８１を含む弁材料の耐熱鋼を使用し、その触火面にその下地面層にＰ（燐）の成分を含まないインコネル（Ｉｎｃｏｎｅｌ（登録商標）以下同じ）の耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことを特徴とするディーゼル機関等の排気弁棒を提供するにある。
【００１５】
また、排気弁棒のシート面にその下地面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成した請求項１に記載のディーゼル機関等の排気弁棒を提供するにある。
【００１６】
さらに、ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、その触火面にその下地面層にＳＵＳ３０９、３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことを特徴とするディーゼル機関等の排気弁棒を提供するにある。
【００１７】
さらにまた、ディーゼル機関の排気弁棒の母材に一般に使用されるＳＵＨ１、３、４、ＳＵＨ３１、ナイモニック８０、８１を含む弁材料の耐熱鋼を使用した排気弁棒であって、そのシート面にその下地面層にＳＵＳ３０９、３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成して補修したことを特徴とするディーゼル機関等の排気弁棒を提供するにある。
【００１８】
さらにまた、溶接肉盛をサブマージアーク溶接法による希釈を行って形成したことを特徴とするディーゼル機関等の排気弁棒を提供するにある。
【００１９】
またさらに、肉盛溶接後に830 〜880 ℃で容体化処理して、620 〜680 ℃で析出硬化処理したことを特徴とするディーゼル機関等の排気弁棒を提供するにある。
【考案の効果】
【００２０】
本考案は、実用新案請求の範囲の請求項１のように、ディーゼル機関等の排気弁棒であって、その排気弁棒の母材に一般に使用されるＳＵＨ１、３、４、ＳＵＨ３１、ナイモニック８０、８１を含む弁材料の耐熱鋼を使用し、その触火面にその下地面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことによって、排気弁棒の母材を一般に使用されるＳＵＨ１、３、４、３７、ナイモニック８０、８１等の弁材料の耐熱鋼を使用し、その触火面にＰ（燐）が無くて溶着の際の耐割れ性に優れているインコネルの耐高温耐蝕性のＮｉ基金属と耐サルファーアタック、耐バナジュームアタックの耐高温耐食性に優れた超合金のNi基金属を組み合わせて、高温−耐腐食性に優れた耐久性を有するものとし、粗悪重油を燃料としている低速ディーゼル機関等の排気弁棒の長期寿命を維持することが期待でき、メンテナンス間隔を大幅に延長でき、顧客の経費の削減に寄与することができる。
【００２１】
また、本考案は、請求項２のように、排気弁棒のシート面にその下地面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成したことによって、上記したようにＰ（燐）が無くて溶着の際の耐割れ性に優れているインコネルの耐高温耐蝕性のＮｉ基金属の溶接棒と耐高温高硬度耐蝕性のＵＤ５２０のＮｉ基特殊金属の組み合わせて、排気弁棒のシート面の硬度は高温度範囲まで高硬度が維持でき、高温−高硬度と耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。
【００２２】
また、本考案は、請求項３のように、ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、その触火面にその下地面層にＳＵＳ３０９や３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことによって、ディーゼル機関の排気弁棒の使用で損傷した触火面を溶接補修して、上記のように使用寿命の延長をはかることができる。
【００２３】
また、本考案は、請求項４のように、ディーゼル機関の排気弁棒の母材に一般に使用されるＳＵＨ１、３、４、ＳＵＨ３１、ナイモニック８０、８１を含む弁材料の耐熱鋼を使用した排気弁棒であって、そのシート面にその下地面層にＳＵＳ３０９や３１０、３１６を含むステンレス耐熱用鋼金属を肉盛溶接し、中間面層にＰ（燐）の成分を含まないインコネルの耐高温耐蝕性のＮｉ基金属を肉盛溶接し、その表面層にＵＤ５２０の耐高温高硬度耐蝕性のＮｉ基特殊金属を肉盛溶接し、これらの肉盛金属を希釈して溶着形成して補修したことによって、ディーゼル機関の排気弁棒の使用で損傷したシート面を溶接補修して、上記のように使用寿命の延長をはかることができる。
【００２４】
また、本考案は、請求項５のように、肉盛溶接をサブマージアーク溶接法による希釈を行って形成したことによって、上記した肉盛溶接部を強度にすぐれて割れ防止をはかれた金属組織にでき、ディーゼル機関の排気弁棒の使用で損傷した触火面を肉盛溶接して、使用寿命の延長をはかることができる。
【００２５】
また、本考案は、請求項６のように、肉盛溶接後に830 〜880 ℃で容体化処理して、620 〜680 ℃で析出硬化処理したことによって、上記した肉盛溶接部を高温−高硬度、耐腐食性に優れ、強度にすぐれて割れ防止をはかれた金属組織として、ディーゼル機関の排気弁棒の長期寿命をはかるようにできる。
【図面の簡単な説明】
【００２６】
【図１】本考案の一実施例の排気弁棒の側面図、
【図２】同上の排気弁棒の触火面、シート面部の拡大側断面図、
【図３】同上の触火面、シート面部の下層部の肉盛溶接の拡大側断面図（ａ）、（ｂ）、
【図４】同上の触火面、シート面部の表面部の肉盛溶接の拡大側断面図（ａ）、（ｂ）、
【図５】同上の触火面部の肉盛溶接補修の拡大側断面図（ａ）、（ｂ）、（ｃ）、
【図６】同上のシート面部の肉盛溶接補修の拡大側断面図（ａ）、（ｂ）、（ｃ）。
【考案を実施するための形態】
【００２７】
本考案のディーゼル機関等の排気弁棒は、その排気弁棒の母材に一般に使用されるＳＵＨ１、３、４、ＳＵＨ３１、ナイモニック８０、８１を含む弁材料の耐熱鋼を使用し、その触火面にその下地面層にＰ（燐）の成分を含まないインコネルの耐高温耐蝕性のＮｉ基金属を肉盛溶接し、その表面層にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことを特徴としている。
【００２８】
表１  排気弁棒の化学成分表
【表１】
0003175779.tif 000003
【００２９】
舶用ディーゼル機関の排気弁棒１は、図１のようにマッシュルーム状に形成されているもので、ピストンシリンダーの排気ガスの排出用の弁として機能し、排気弁棒１の母材としてディーゼル機関用として一般的に便用されているマルテンサイト系耐熱鋼のＳＵＨ１、３、４、またはオーステナイト系耐熟鋼のＳＵＨ３１、３７、ＳＮＣｒＷ系、さらにナイモニック８０、８１のＮｉ基の耐熱鋼の弁材料を使用できる。これらの化学成分（％）は、表１のとおりである。
【００３０】
排出弁棒１の触火面３は、現時点で最も適当とする溶着金属材料を選択して組み合わせたもので、図２のようにその下地面層に表２のようにＰ（燐）の成分を含まないインコネル６００、６０１（ＩＮＴ６００、６０１）等のＮｉ基金属の耐高温耐蝕性の溶接棒を使用し、その表面層に表２のようにＮｉ４０〜６０％、Ｃｒ６０〜４０％、Ｍｏ０〜残量の超合金のSUPER ALLOY ( 三菱金属ＭＣアロイ）やSUPER ALLOY FM72（インコネルフィラーメタル７２（SPECIAL METALS Welding Products Company FM72））等のＮｉ４０〜６０％、Ｃｒ６０〜４０％を主成分とする超合金のＮｉ基金属の耐高温耐蝕性の溶接棒を使用して肉盛溶接し、耐サルファーアタック、耐バナジュームアタックの耐高温耐食性に優れて耐久性を有するものとし、粗悪重油を燃料としている低速ディーゼル機関等の排気弁棒の長期寿命を維持することができ、メンテナンス間隔を大幅に延長可能にしている。
【００３１】
表２  Ｎｉ基金属の耐高温耐蝕性の溶接棒の化学成分表
【表２】
0003175779.tif 000004
【００３２】
また、図２のように、排気弁棒１のシート面４に、その下地面層に上記表２のようにＰ（燐）の成分を含まないインコネル６００、６０１等のＮｉ基金属の耐高温耐蝕性の溶接棒を使用し、その表面層に表２のようにＵＤ５２０（SPECIAL METALS Welding Products Company ）等のＮｉ基特殊金属の耐高温高硬度耐蝕性の溶接棒を使用して肉盛溶接して形成し、高温−高硬度と耐腐食性に優れて耐久性を有するものとして、粗悪重油を燃料としている低速ディーゼル機関等の排気弁棒の長期寿命を維持することができ、メンテナンス間隔を大幅に延長できるようにしている。
【００３３】
排気弁棒１としては、1)使用実績効果が評価できる材料、2)経済的に見合うことができる材料、3)弁シート部は高温で硬度が保たれて、耐食性に優れていること、4)触火面は耐サルファーアタック、耐バナジュームアタック、耐高圧高温に優れた材料、を選択する必要がある。このような条件を、１種類の材料で達成することは現状では不可能であり、上記のように複数種類の材料で相互に補う方策の排気弁棒１を作成したものである。そのために、２種類または３種類の厚みの薄い溶着金属を重ね、それぞれを希釈させる溶接手法を採用した。
【００３４】
そして、排気弁棒１の触火面３、シート面４の溶接肉盛は、厳密な入熱管理、溶接手法による実験で求めた予熱温度２００〜３００℃で予熱するとともにパス間温度管理して上記した肉盛溶接の所要の溶着金属を被覆し、肉盛溶接後に830 〜880 ℃で容体化処理し、620 〜680 ℃で析出化処理し、上記した肉盛溶接部を高温−高硬度、耐腐食性に優れて割れも防止できる金属組織としてディーゼル機関の排気弁棒１の長期寿命をはかるようにできる。
【００３５】
また、ディーゼル機関等の排気弁棒の母材に一般に使用されるＳＵＨ１、３、４、ＳＵＨ３１、３７、ＳＮＣｒＷ系、ナイモニック８０、８１のＮｉ基耐熱鋼の弁材料の耐熱鋼を使用した排気弁棒１であって、その触火面３にその下地面層に表３のようにＳＵＳ３０９、３１０、３１６等のステンレス耐熱用鋼金属を肉盛溶接し、中間面層に上記のようにＰ（燐）の成分を含まないインコネル６００、６０１の耐高温耐蝕性のＮｉ基金属を肉盛溶接し、その表面層に上記のようにＮｉ４０〜６０％、Ｃｒ６０〜４０％を主成分とするSUPER ALLOY 、SUPER ALLOY FM72の超合金の耐高温耐蝕性のＮｉ基金属を肉盛溶接し、上記のようにしてこれらの肉盛金属を希釈して溶着形成して補修することができる。そのため、上記のようなディーゼル機関の排気弁棒１の使用による損傷した触火面３を溶接補修して、使用寿命の延長をはかることができる。
【００３６】
表３  ステンレス耐熱用鋼金属の溶接棒の化学成分表
【表３】
0003175779.tif 000005
【００３７】
さらに、ディーゼル機関の排気弁棒２の母材に一般に使用されるＳＵＨ１、３、４、ＳＵＨ３１、３７、ＳＮＣｒＷ系や、ナイモニック８０、８１のＮｉ基耐熱鋼の弁材料の耐熱鋼を使用した排気弁棒２であって、そのシート面４にその下地面層に上記表３のようにＳＵＳ３０９、３１０、３１６等のステンレス耐熱用鋼金属を肉盛溶接し、中間面層に上記のようにＰ（燐）の成分を含まないインコネル６００、６０１の耐高温耐蝕性のＮｉ基金属を肉盛溶接し、その表面層に上記のようにＵＤ５２０の耐高温高硬度耐蝕性のＮｉ基特殊金属を肉盛溶接し、上記のようにこれらの肉盛金属を希釈して溶着形成して補修することができる。そのため、上記のようなディーゼル機関の排気弁棒１の使用による損傷したシート面４を溶接補修して、使用寿命の延長をはかることができる。
【００３８】
排気弁棒１の母材の金属がFeべ一スのものは、溶着金属の析出共晶の中の金属間化合物にA1が入っており、排気弁棒母材のFeと脆い化合物を作る可能性があるので、上記のように中間溶着金属材として、インコネルのNiで縁を切る必要がある。インコネル６００、６０１のＮｉ基金属は、Ｐ（燐）の成分を含まなく、溶着金属の超合金の溶着の際の耐割れ性に優れていて好ましく使用できるものである。なお、Ｓ（硫黄）の成分も含まないものが好ましい。また、超合金の耐高温耐蝕性のＮｉ基金属について、上記のようにＮｉ４０〜６０％、Ｃｒ６０〜４０％、Ｍｏ０〜残量が好ましいが、Ｍｏ以外に本考案の趣旨にもとづくＮｉ４０〜６０％、Ｃｒ６０〜４０％を主成分として多少の他の金属を含有したものも使用可能である。
【００３９】
表４は、これらの溶着金属希釈及び硬度試験組合わせについて、まとめた一例である。
表４  溶着金属希釈及ぴ硬度試験組合わせの表
【表４】
0003175779.tif 000006
【実施例】
【００４０】
図１以下は、本考案の一実施例を示すものである。本考案のディーゼル機関の排気弁棒１は、その排気弁棒本体２の母材に一般に使用されるＳＵＨ３１の弁材料の耐熱鋼を使用し、その触火面３の下地面層にインコネル６００の溶接棒を使用してサブマージアーク溶接で肉盛溶接し、その表面層にSUPER ALLOY （三菱金属ＭＣアロイ）の溶接棒を使用してサブマージアーク溶接で肉盛溶接し、シート面４の下地面層にインコネル６００の溶接棒を使用してサブマージアーク溶接で肉盛溶接し、その表面層にＵＤ５２０の溶接棒を使用してサブマージアーク溶接で肉盛溶接し、これらの２種類の肉盛溶接金属を重ね合わせてサブマージアーク溶接で希釈して溶着した。
【００４１】
上記の肉盛溶接するにあたっては、たとえば排気弁棒１を所定の回転台に搭載して固定し、図３（ａ）、（ｂ）のように触火面３およびシート面４の下地面層の開先加工をし、排気弁棒１の排気弁棒本体２の化学成分、溶接棒に対応して溶接手法による実験で求めた予熱温度２５０〜３００℃で、回転させながらガスバーナーで予熱する。そして、先ず触火面３について、図３（ａ）のように溶接棒インコネル６００／Ｉｎｃｏフラックスで所要の下地面層の肉盛溶接をする。ついで、シート面４について、図３（ｂ）のように溶接棒インコネル６００／Ｉｎｃｏフラックスで所要の下地面層の肉盛溶接をした。
【００４２】
そして、上記触火面３およびシート面４について、図４（ａ）、（ｂ）のようにそれぞれ表面層の上盛り開先加工をし、同様に所要の予熱をし、触火面３について溶接棒ＭＣアロイ／Ｉｎｃｏフラックスで表面層の上盛り肉盛溶接をし、ついで、シート面４について、溶接棒ＵＤ５２０／Ｉｎｃｏフラックスで表面層の上盛り肉盛溶接をし、その後８７０℃で４Ｈｒの容体化処理をし、ついで、６７０℃で８Ｈｒの析出硬化処理を実施した後完成加工をし、所要の検査を経て製品とした。
【００４３】
このようにディーゼル機関の排気弁棒１の母材に一般に使用される弁材料の耐熱鋼を使用し、その触火面３にその下地面層にＰ（燐）が無くて溶着の際の耐割れ性に優れているインコネルの溶接棒を使用し、その表面層にSUPER ALLOY （三菱金属ＭＣアロイ）の耐サルファーアタック、耐バナジュームアタックの耐高温耐食性に優れた超合金のＮｉ基金属の溶接棒を使用して肉盛溶接して形成して、弁材料を安価に経済的に製作できるとともに、インコネルの溶接棒と超合金のＮｉ基金属の溶接棒の組み合わせで、触火面３を高温−耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、容体化処理、析出硬化処理をすることによって、硬度と強度を具備するようにできるとともに、下地面層に重ねた表面層の割れ発生の防止ができて、上記のように耐久性を高められて、メンテナンスフリーに近づけることができる。
【００４４】
また、排気弁棒のシート面４も、Ｐ（燐）の成分を含まないインコネルの溶接棒とＵＤ５２０の耐高温高硬度耐蝕性の超合金のＮｉ基特殊金属の溶接棒の組み合わせで、排気弁棒のシート面の硬度は高温度範囲まで高硬度が維持でき、高温−高硬度と耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、容体化処理、析出硬化処理をすることによって、硬度と強度を具備するようにできるとともに、上記のように耐久性を高められて、メンテナンスフリーに近づけることができる。
【００４５】
また、図５（ａ）、（ｂ）、（ｃ）のように、上記のようなディーゼル機関の排気弁棒１の損傷の補修にあって、触火面３の損傷部の検査をして所要の処理をし、上記した肉盛溶接加工の前に、その下地面層を所要の開先加工をして溶接棒ＳＵＳ３０９／ボンドフラックスＳ１で肉盛溶接し、中間面層にも所要の開先加工をして上記した溶接棒インコネル６００／Ｉｎｃｏフラックスで肉盛溶接し、その表面層にも所要の開先加工をして上記したSUPER ALLOY のＭＣアロイ／Ｉｎｃｏフラックスで肉盛溶接し、これらの３種類の肉盛溶接をサブマージアーク溶接で希釈、容体化処理、析出硬化処理をして溶着補修した。このように肉盛溶接して補修して、上記のようにディーゼル機関の排気弁棒１の使用による損傷した触火面３を溶接補修して、使用寿命の長時間の延長をはかることができる。
【００４６】
さらに、図６（ａ）、（ｂ）、（ｃ）のように、同様に、ディーゼル機関の排気弁棒１の損傷の補修にあっては、シート面４の損傷部の検査をして所要の処理をし、上記した肉盛溶接加工の前に、シート面４にその下地面層にＳＵＳ３０９の溶接棒／ボンドフラックスＳ１を使用して肉盛溶接し、中間面層にインコネル６００／Ｉｎｃｏフラックスの肉盛溶接をし、その表面層にＵＤ５２０／Ｉｎｃｏフラックスの肉盛溶接をし、これらの３種類の肉盛溶接をサブマージアーク溶接で希釈、容体化処理、析出硬化処理をして溶着補修した。このように肉盛溶接して補修して、上記のようにディーゼル機関の排気弁棒１の使用による損傷したシート面４を溶接補修して、使用寿命の長時間の延長をはかることができる。
【００４７】
舶用のディーゼル機関の排気弁棒１は、所要の予熱温度に予熱して肉盛溶接補修の溶着金属を被覆できるものであり、当該部材に空気の影響を受けさせない、５〜１０ｈＰａ（５〜１０ミリバール）の真空状態や不活性ガス雰囲気の真空炉や、電気炉やガス炉等の熱処理炉で上記のように熱処理を施工し、酸化物等による破損、炭化物形成による破損を防止できて好ましい。
【００４８】
なお、実施例では、ディーゼル機関の排気弁棒１の母材をＳＵＨ３１について説明したが、オーステナイト系のＳＵＨ３７、ＳＮＣｒＷ等や、マルテンサイト系のＳＵＨ１、３、４等の弁材料の耐熱鋼、ナイモニック８１のＮｉ基の耐熱鋼についても同様に選択して実施することができ、またインコネル６０１のＮｉ基金属、インコネルフィラーメタル７２の超合金のＮｉ基金属、ＳＵＳ３１０、３１６等の耐熱鋼用の溶接棒や、さらにＭＩＧ溶接、ＴＩＧ溶接等についても、本考案の趣旨にもとづいて実施可能であり、さらにこれらの適宜の組み合わせ、またこれらの変形態様を実施可能である。
【００４９】
本考案は、船舶のディーゼル機関、ガソリン機関、その他のピストンをもって往復運動を司る航空機、機関車等のすべての内燃機関の排気弁棒に利用できる。
【符号の説明】
【００５０】
１…排気弁棒      ２…排気弁棒本体      ３…触火面      ４…シート面
【先行技術文献】
【特許文献】
【００５１】
【特許文献１】特開平５−２２４７５号公報
【図１】
0003175779.tif 000007
【図２】
0003175779.tif 000008
【図３】
0003175779.tif 000009
【図４】
0003175779.tif 000010
【図５】
0003175779.tif 000011
【図６】
0003175779.tif 000012
【手続補正書】
【提出日】平成24年2月7日(2012.2.7)
【手続補正１】
【補正対象書類名】明細書
【補正対象項目名】００１９
【補正方法】変更
【補正の内容】
【００１９】
またさらに、肉盛溶接後に830 〜880 ℃で溶体化処理して、620 〜680 ℃で析出硬化処理したことを特徴とするディーゼル機関等の排気弁棒を提供するにある。
【手続補正２】
【補正対象書類名】明細書
【補正対象項目名】００２５
【補正方法】変更
【補正の内容】
【００２５】
また、本考案は、請求項６のように、肉盛溶接後に830 〜880 ℃で溶体化処理して、620 〜680 ℃で析出硬化処理したことによって、上記した肉盛溶接部を高温−高硬度、耐腐食性に優れ、強度にすぐれて割れ防止をはかれた金属組織として、ディーゼル機関の排気弁棒の長期寿命をはかるようにできる。
【手続補正３】
【補正対象書類名】明細書
【補正対象項目名】００３４
【補正方法】変更
【補正の内容】
【００３４】
そして、排気弁棒１の触火面３、シート面４の溶接肉盛は、厳密な入熱管理、溶接手法による実験で求めた予熱温度２００〜３００℃で予熱するとともにパス間温度管理して上記した溶接肉盛の所要の溶着金属を被覆し、触火面３の肉盛溶接後に830 〜880 ℃で溶体化処理し、620 〜680 ℃で析出化処理し、上記した肉盛溶接部を高温−高硬度、耐腐食性に優れて割れも防止できる金属組織としてディーゼル機関の排気弁棒１の長期寿命をはかるようにできる。
【手続補正４】
【補正対象書類名】明細書
【補正対象項目名】００４２
【補正方法】変更
【補正の内容】
【００４２】
そして、上記触火面３およびシート面４について、図４（ａ）、（ｂ）のようにそれぞれ表面層の上盛り開先加工をし、同様に所要の予熱をし、触火面３について溶接棒ＭＣアロイ／Ｉｎｃｏフラックスで表面層の上盛り肉盛溶接をし、ついで、シート面４について、溶接棒ＵＤ５２０／Ｉｎｃｏフラックスで表面層の上盛り肉盛溶接をし、その後８７０℃で４Ｈｒの溶体化処理をし、ついで、６７０℃で８Ｈｒの析出硬化処理を実施した後完成加工をし、所要の検査を経て製品とした。
【手続補正５】
【補正対象書類名】明細書
【補正対象項目名】００４３
【補正方法】変更
【補正の内容】
【００４３】
このようにディーゼル機関の排気弁棒１の母材に一般に使用される弁材料の耐熱鋼を使用し、その触火面３にその下地面層にＰ（燐）が無くて溶着の際の耐割れ性に優れているインコネルの溶接棒を使用し、その表面層にSUPER ALLOY （三菱金属ＭＣアロイ）の耐サルファーアタック、耐バナジュームアタックの耐高温耐食性に優れた超合金のＮｉ基金属の溶接棒を使用して肉盛溶接して形成して、弁材料を安価に経済的に製作できるとともに、インコネルの溶接棒と超合金のＮｉ基金属の溶接棒の組み合わせで、触火面３を高温−耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、溶体化処理、析出硬化処理をすることによって、硬度と強度を具備するようにできるとともに、下地面層に重ねた表面層の割れ発生の防止ができて、上記のように耐久性を高められて、メンテナンスフリーに近づけることができる。
【手続補正６】
【補正対象書類名】明細書
【補正対象項目名】００４４
【補正方法】変更
【補正の内容】
【００４４】
また、排気弁棒のシート面４も、Ｐ（燐）の成分を含まないインコネルの溶接棒とＵＤ５２０の耐高温高硬度耐蝕性の超合金のＮｉ基特殊金属の溶接棒の組み合わせで、排気弁棒のシート面の硬度は高温度範囲まで高硬度が維持でき、高温−高硬度と耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、溶体化処理、析出硬化処理をすることによって、硬度と強度を具備するようにできるとともに、上記のように耐久性を高められて、メンテナンスフリーに近づけることができる。
【手続補正７】
【補正対象書類名】明細書
【補正対象項目名】００４５
【補正方法】変更
【補正の内容】
【００４５】
また、図５（ａ）、（ｂ）、（ｃ）のように、上記のようなディーゼル機関の排気弁棒１の損傷の補修にあって、触火面３の損傷部の検査をして所要の処理をし、上記した肉盛溶接加工の前に、その下地面層を所要の開先加工をして溶接棒ＳＵＳ３０９／ボンドフラックスＳ１で肉盛溶接し、中間面層にも所要の開先加工をして上記した溶接棒インコネル６００／Ｉｎｃｏフラックスで肉盛溶接し、その表面層にも所要の開先加工をして上記したSUPER ALLOY のＭＣアロイ／Ｉｎｃｏフラックスで肉盛溶接し、これらの３種類の肉盛溶接をサブマージアーク溶接で希釈、溶体化処理、析出硬化処理をして溶着補修した。このように肉盛溶接して補修して、上記のようにディーゼル機関の排気弁棒１の使用による損傷した触火面３を溶接補修して、使用寿命の長時間の延長をはかることができる。
【手続補正８】
【補正対象書類名】明細書
【補正対象項目名】００４６
【補正方法】変更
【補正の内容】
【００４６】
さらに、図６（ａ）、（ｂ）、（ｃ）のように、同様に、ディーゼル機関の排気弁棒１の損傷の補修にあっては、シート面４の損傷部の検査をして所要の処理をし、上記した肉盛溶接加工の前に、シート面４にその下地面層にＳＵＳ３０９の溶接棒／ボンドフラックスＳ１を使用して肉盛溶接し、中間面層にインコネル６００／Ｉｎｃｏフラックスの肉盛溶接をし、その表面層にＵＤ５２０／Ｉｎｃｏフラックスの肉盛溶接をし、これらの３種類の肉盛溶接をサブマージアーク溶接で希釈、溶体化処理、析出硬化処理をして溶着補修した。このように肉盛溶接して補修して、上記のようにディーゼル機関の排気弁棒１の使用による損傷したシート面４を溶接補修して、使用寿命の長時間の延長をはかることができる。
【手続補正９】
【補正対象書類名】実用新案登録請求の範囲
【補正対象項目名】請求項６
【補正方法】変更
【補正の内容】
【請求項６】
肉盛溶接後に830 〜880 ℃で溶体化処理して、620 〜680 ℃で析出硬化処理した請求項１ないし５のいずれかに記載のディーゼル機関等の排気弁棒。
【手続補正書】
【提出日】平成24年3月21日(2012.3.21)
【手続補正１】
【補正対象書類名】明細書
【補正対象項目名】全文
【補正方法】変更
【補正の内容】
【考案の詳細な説明】
【技術分野】
【０００１】
本考案は、船舶の各種ディーゼル機関等の排気弁棒に関するものである。
【背景技術】
【０００２】
従来、船舶の各種ディーゼル機関やガソリン機関の排気弁棒には、マルテンサイト系耐熱鋼のＳＵＨ１、３、４またはオーステナイト系耐熟鋼のＳＵＨ３１、３７、ＳＮＣｒＷの各種を使用し、弁棒材料のシート面にCo系ステライトまたはNi系でコルモノイ等の盛金材が使用されている。
【０００３】
排気弁棒は、デイーゼル機関やガソリン機関の中で最重要な部品で、かつ高価な部品であり、排気弁棒の寿命で船主経済に占めるウェートはかなり大きいものがある。したがって、これまでに排気弁棒の寿命延長のための試みは常になされてきた。
【０００４】
過去に、焼結ステライト弁シートの高温強度を上げた実機試験で、16,000Hr経過後もそのシート面は健全で圧痕が無く、引き続き使用に供した実績があることから、排気弁棒はシート面の高温強度がある値以上であれば、メンテナンス時間も、弁の寿命も、現状よりささらに長くできるものと考えられていた。
【０００５】
また、２０数年前から、特開平５−２２４７５号公報のように、Ｎｉ基の耐熱鋼ナイモニック（Nimonic(( 登録商標) 以下同じ)80A) 材の排気弁棒が使用されるようになり、この弁材料は上記金属材料よりも、耐熱耐食性に優れており、使用耐用年数もかなり長寿命で、現状では大型ディーゼル機関では品質が安定している。
【０００６】
さらに、排気弁棒に共通した弁傘触火面の高温腐食の多くは、始めに高温高圧排気ガスにより弁体に浸炭され、これが排気弁体の化学成分の内クロームと反応してクロームカーバイトを形成し、結晶粒界に析出、浸炭孔食を引き起こしていると考えられていた。
【０００７】
１９８４年頃に、鍛造製品ナイモニック（Nimonic80A）の排気弁シートを補修するにあたって、同種（Nimonic80A）の溶接材を使い、シート面に肉盛りの上、溶着部表面をピーニングして硬度を増加させ、さらに時効硬化熱処理を施し、高温での硬度をアップさせることにより、かなり使用寿命の延長が図られた。
【０００８】
一方、機関運転中における排気弁傘表面の温度は、880BHP/cyl機関の１００％負荷で、600 ℃以上、シート部で500℃以上の記録がある。最近の燃料油性状を考えると、上記現象に加え、耐サルファーアタック、耐バナジュームアタックの高温耐食性に優れた排気弁棒とする必要がある。
【考案の概要】
【考案が解決しようとする課題】
【０００９】
このように、排気弁棒の長寿命を達成するには、1)排気弁シート部の金属が高温時に高硬度が得られる材質であること、2)触火面側の金属が高温高圧腐食雰囲気の燃焼ガスに長時間耐える材質であること、ただし3)排気弁母材の金属Feべ一スのものは、1)、2)を構成する金属の析出共晶の中の金属間化合物にAlが入っていると、Feベースだと脆い化合物ができてよくないので、Niで縁を切らねぱならない。
【００１０】
また、船舶用低速ディーゼル機関は、粗悪燃料を使っており、燃焼室周りの部品が過酷な条件にさらされている。中でも、排気弁棒が最も過酷さが際立っている。排気弁棒のメンテナンスは、機関を停止し、排気弁棒を関放しなければならなく、このメンテナンス間隔は現在10,000Hr と推定される。しかし、エンジンメーカや顧客は、近い将来50,OOOHr以上を狙い目として、経費削減を図ろうと計画されている。
【００１１】
さらに、過去、排気弁棒のトラブルとその解決方法をみると、殆んどがシート面からのガスの吹き抜け、触火面の高温腐食に起因するトラブルである。
【００１２】
その原因は、粗悪な重油の使用に起因する面が多く、対策として成功しているのはシート面材質の高温硬度を上げること、触火面の高温腐食を止める材質の材料で排気弁棒を作ることである。
【００１３】
しかし、上述の材料は、非常に高価であるので、排気弁棒を製作するにあたっては、従来から使用されてきたクラスの材料を、長寿命型の高級材料で被覆させ、寿命の長い総合的に安価な排気弁棒を製作し、メンテナンスフリーとすることが課題であった。
【課題を解決するための手段】
【００１４】
本考案は、上記のような点に鑑みたもので、上記の課題を解決するために、ディーゼル機関等の排気弁棒であって、その排気弁棒の母材に一般に使用されるＳＵＨ１、３、４、ＳＵＨ３１、ナイモニック８０、８１を含む弁材料の耐熱鋼を使用し、その触火面にＰ（燐）の成分を含まないインコネル（Ｉｎｃｏｎｅｌ（登録商標）以下同じ）の耐高温耐蝕性のＮｉ基金属を肉盛溶接し、その肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して溶着形成したことを特徴とするディーゼル機関等の排気弁棒を提供するにある。
【００１５】
また、排気弁棒のシート面にＰ（燐）の成分を含まないインコネルの耐高温耐蝕性のＮｉ基金属を肉盛溶接し、その肉盛溶接した上面にＵＤ５２０の耐高温高硬度耐蝕性のＮｉ基特殊金属を肉盛溶接し、これらの肉盛金属を希釈して溶着形成したことを特徴とするディーゼル機関等の排気弁棒を提供するにある。
【００１６】
さらに、ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、その触火面にＳＵＳ３０９、３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことを特徴とするディーゼル機関等の排気弁棒を提供するにある。
【００１７】
さらにまた、ディーゼル機関の排気弁棒の母材に一般に使用されるＳＵＨ１、３、４、ＳＵＨ３１、ナイモニック８０、８１を含む弁材料の耐熱鋼を使用した排気弁棒であって、そのシート面にＳＵＳ３０９、３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＵＤ５２０の耐高温高硬度耐蝕性のＮｉ基特殊金属を肉盛溶接し、これらの肉盛金属を希釈して溶着形成して補修したことを特徴とするディーゼル機関等の排気弁棒を提供するにある。
【００１８】
さらにまた、溶接肉盛をサブマージアーク溶接法による希釈を行って形成したことを特徴とするディーゼル機関等の排気弁棒を提供するにある。
【００１９】
またさらに、肉盛溶接後に830 〜880 ℃で溶体化処理して、620 〜680 ℃で析出硬化処理したことを特徴とするディーゼル機関等の排気弁棒を提供するにある。
【考案の効果】
【００２０】
本考案は、実用新案請求の範囲の請求項１のように、ディーゼル機関等の排気弁棒であって、その排気弁棒の母材に一般に使用されるＳＵＨ１、３、４、ＳＵＨ３１、ナイモニック８０、８１を含む弁材料の耐熱鋼を使用し、その触火面にＰ（燐）の成分を含まないインコネルの耐高温耐蝕性のＮｉ基金属を肉盛溶接し、その肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことによって、排気弁棒の母材を一般に使用されるＳＵＨ１、３、４、３７、ナイモニック８０、８１等の弁材料の耐熱鋼を使用し、その触火面にＰ（燐）が無くて溶着の際の耐割れ性に優れているインコネルの耐高温耐蝕性のＮｉ基金属と耐サルファーアタック、耐バナジュームアタックの耐高温耐食性に優れた超合金のNi基金属を組み合わせて、高温−耐腐食性に優れた耐久性を有するものとし、粗悪重油を燃料としている低速ディーゼル機関等の排気弁棒の長期寿命を維持することが期待でき、メンテナンス間隔を大幅に延長でき、顧客の経費の削減に寄与することができる。
【００２１】
また、本考案は、請求項２のように、排気弁棒のシート面にＰ（燐）の成分を含まないインコネルの耐高温耐蝕性のＮｉ基金属を肉盛溶接し、その肉盛溶接した上面にＵＤ５２０の耐高温高硬度耐蝕性のＮｉ基特殊金属を肉盛溶接し、これらの肉盛金属を希釈して溶着形成したことによって、上記したようにＰ（燐）が無くて溶着の際の耐割れ性に優れているインコネルの耐高温耐蝕性のＮｉ基金属の溶接棒と耐高温高硬度耐蝕性のＵＤ５２０のＮｉ基特殊金属の組み合わせて、排気弁棒のシート面の硬度は高温度範囲まで高硬度が維持でき、高温−高硬度と耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。
【００２２】
また、本考案は、請求項３のように、ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、その触火面にＳＵＳ３０９や３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことによって、ディーゼル機関の排気弁棒の使用で損傷した触火面を溶接補修して、上記のように使用寿命の延長をはかることができる。
【００２３】
また、本考案は、請求項４のように、ディーゼル機関の排気弁棒の母材に一般に使用されるＳＵＨ１、３、４、ＳＵＨ３１、ナイモニック８０、８１を含む弁材料の耐熱鋼を使用した排気弁棒であって、そのシート面にＳＵＳ３０９や３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＵＤ５２０の耐高温高硬度耐蝕性のＮｉ基特殊金属を肉盛溶接し、これらの肉盛金属を希釈して溶着形成して補修したことによって、ディーゼル機関の排気弁棒の使用で損傷したシート面を溶接補修して、上記のように使用寿命の延長をはかることができる。
【００２４】
また、本考案は、請求項５のように、肉盛溶接をサブマージアーク溶接法による希釈を行って形成したことによって、上記した肉盛溶接部を強度にすぐれて割れ防止をはかれた金属組織にでき、ディーゼル機関の排気弁棒の使用で損傷した触火面を肉盛溶接して、使用寿命の延長をはかることができる。
【００２５】
また、本考案は、請求項６のように、肉盛溶接後に830 〜880 ℃で溶体化処理して、620 〜680 ℃で析出硬化処理したことによって、上記した肉盛溶接部を高温−高硬度、耐腐食性に優れ、強度にすぐれて割れ防止をはかれた金属組織として、ディーゼル機関の排気弁棒の長期寿命をはかるようにできる。
【図面の簡単な説明】
【００２６】
【図１】本考案の一実施例の排気弁棒の側面図、
【図２】同上の排気弁棒の触火面、シート面部の拡大側断面図、
【図３】同上の触火面、シート面部の下層部の肉盛溶接の拡大側断面図（ａ）、（ｂ）、
【図４】同上の触火面、シート面部の表面部の肉盛溶接の拡大側断面図（ａ）、（ｂ）、
【図５】同上の触火面部の肉盛溶接補修の拡大側断面図（ａ）、（ｂ）、（ｃ）、
【図６】同上のシート面部の肉盛溶接補修の拡大側断面図（ａ）、（ｂ）、（ｃ）。
【考案を実施するための形態】
【００２７】
本考案のディーゼル機関等の排気弁棒は、その排気弁棒の母材に一般に使用されるＳＵＨ１、３、４、ＳＵＨ３１、ナイモニック８０、８１を含む弁材料の耐熱鋼を使用し、その触火面にＰ（燐）の成分を含まないインコネルの耐高温耐蝕性のＮｉ基金属を肉盛溶接し、その肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して肉盛溶着形成したことを特徴としている。
【００２８】
表１  排気弁棒の化学成分表
【表１】
0003175779.tif 000013
【００２９】
舶用ディーゼル機関の排気弁棒１は、図１のようにマッシュルーム状に形成されているもので、ピストンシリンダーの排気ガスの排出用の弁として機能し、排気弁棒１の母材としてディーゼル機関用として一般的に便用されているマルテンサイト系耐熱鋼のＳＵＨ１、３、４、またはオーステナイト系耐熟鋼のＳＵＨ３１、３７、ＳＮＣｒＷ系、さらにナイモニック８０、８１のＮｉ基の耐熱鋼の弁材料を使用できる。これらの化学成分（％）は、表１のとおりである。
【００３０】
排気弁棒１の触火面３は、現時点で最も適当とする溶着金属材料を選択して組み合わせたもので、図２のようにその下地面層に当たる触火面３に表２のようにＰ（燐）の成分を含まないインコネル６００、６０１（ＩＮＴ６００、６０１）等のＮｉ基金属の耐高温耐蝕性の溶接棒を使用し、その下地面層の肉盛溶接した上面に当たる表面層に表２のようにＮｉ４０〜６０％、Ｃｒ６０〜４０％、Ｍｏ０〜残量の超合金のSUPER ALLOY ( 三菱金属ＭＣアロイ）やSUPER ALLOY FM72（インコネルフィラーメタル７２（SPECIAL METALS Welding Products Company FM72））等のＮｉ４０〜６０％、Ｃｒ６０〜４０％を主成分とする超合金のＮｉ基金属の耐高温耐蝕性の溶接棒を使用して肉盛溶接し、耐サルファーアタック、耐バナジュームアタックの耐高温耐食性に優れて耐久性を有するものとし、粗悪重油を燃料としている低速ディーゼル機関等の排気弁棒の長期寿命を維持することができ、メンテナンス間隔を大幅に延長可能にしている。
【００３１】
表２  Ｎｉ基金属の耐高温耐蝕性の溶接棒の化学成分表
【表２】
0003175779.tif 000014
【００３２】
また、図２のように、排気弁棒１のシート面４に当たる下地面層に上記表２のようにＰ（燐）の成分を含まないインコネル６００、６０１等のＮｉ基金属の耐高温耐蝕性の溶接棒を使用し、その下地面層の肉盛溶接した上面に当たる表面層に表２のようにＵＤ５２０（SPECIAL METALS Welding Products Company ）等のＮｉ基特殊金属の耐高温高硬度耐蝕性の溶接棒を使用して肉盛溶接して形成し、高温−高硬度と耐腐食性に優れて耐久性を有するものとして、粗悪重油を燃料としている低速ディーゼル機関等の排気弁棒の長期寿命を維持することができ、メンテナンス間隔を大幅に延長できるようにしている。
【００３３】
排気弁棒１としては、1)使用実績効果が評価できる材料、2)経済的に見合うことができる材料、3)弁シート部は高温で硬度が保たれて、耐食性に優れていること、4)触火面は耐サルファーアタック、耐バナジュームアタック、耐高圧高温に優れた材料、を選択する必要がある。このような条件を、１種類の材料で達成することは現状では不可能であり、上記のように複数種類の材料で相互に補う方策の排気弁棒１を作成したものである。そのために、２種類または３種類の厚みの薄い溶着金属を重ね、それぞれを希釈させる溶接手法を採用した。
【００３４】
そして、排気弁棒１の触火面３、シート面４の溶接肉盛は、厳密な入熱管理、溶接手法による実験で求めた予熱温度２００〜３００℃で予熱するとともにパス間温度管理して上記した肉盛溶接の所要の溶着金属を被覆し、肉盛溶接後に830 〜880 ℃で溶体化処理し、620 〜680 ℃で析出化処理し、上記した肉盛溶接部を高温−高硬度、耐腐食性に優れて割れも防止できる金属組織としてディーゼル機関の排気弁棒１の長期寿命をはかるようにできる。
【００３５】
また、ディーゼル機関等の排気弁棒の母材に一般に使用されるＳＵＨ１、３、４、ＳＵＨ３１、３７、ＳＮＣｒＷ系、ナイモニック８０、８１のＮｉ基耐熱鋼の弁材料の耐熱鋼を使用した排気弁棒１であって、その触火面３に当たる下地面層に表３のようにＳＵＳ３０９、３１０、３１６等のステンレス耐熱用鋼金属を肉盛溶接し、その下地面層の肉盛溶接した上面に当たる中間面層に上記のようにＰ（燐）の成分を含まないインコネル６００、６０１の耐高温耐蝕性のＮｉ基金属を肉盛溶接し、さらにその肉盛溶接した上面に当たる表面層に上記のようにＮｉ４０〜６０％、Ｃｒ６０〜４０％を主成分とするSUPER ALLOY 、SUPER ALLOY FM72の超合金の耐高温耐蝕性のＮｉ基金属を肉盛溶接し、上記のようにしてこれらの肉盛金属を希釈して溶着形成して補修することができる。そのため、上記のようなディーゼル機関の排気弁棒１の使用による損傷した触火面３を溶接補修して、使用寿命の延長をはかることができる。
【００３６】
表３  ステンレス耐熱用鋼金属の溶接棒の化学成分表
【表３】
0003175779.tif 000015
【００３７】
さらに、ディーゼル機関の排気弁棒２の母材に一般に使用されるＳＵＨ１、３、４、ＳＵＨ３１、３７、ＳＮＣｒＷ系や、ナイモニック８０、８１のＮｉ基耐熱鋼の弁材料の耐熱鋼を使用した排気弁棒２であって、そのシート面４に当たる下地面層に上記表３のようにＳＵＳ３０９、３１０、３１６等のステンレス耐熱用鋼金属を肉盛溶接し、その下地面層に肉盛溶接した上面に当たる中間面層に上記のようにＰ（燐）の成分を含まないインコネル６００、６０１の耐高温耐蝕性のＮｉ基金属を肉盛溶接し、さらにその肉盛溶接した上面に当たる表面層に上記のようにＵＤ５２０の耐高温高硬度耐蝕性のＮｉ基特殊金属を肉盛溶接し、上記のようにこれらの肉盛金属を希釈して溶着形成して補修することができる。そのため、上記のようなディーゼル機関の排気弁棒１の使用による損傷したシート面４を溶接補修して、使用寿命の延長をはかることができる。
【００３８】
排気弁棒１の母材の金属がFeべ一スのものは、溶着金属の析出共晶の中の金属間化合物にA1が入っており、排気弁棒母材のFeと脆い化合物を作る可能性があるので、上記のように中間溶着金属材として、インコネルのNiで縁を切る必要がある。インコネル６００、６０１のＮｉ基金属は、Ｐ（燐）の成分を含まなく、溶着金属の超合金の溶着の際の耐割れ性に優れていて好ましく使用できるものである。なお、Ｓ（硫黄）の成分も含まないものが好ましい。また、超合金の耐高温耐蝕性のＮｉ基金属について、上記のようにＮｉ４０〜６０％、Ｃｒ６０〜４０％、Ｍｏ０〜残量が好ましいが、Ｍｏ以外に本考案の趣旨にもとづくＮｉ４０〜６０％、Ｃｒ６０〜４０％を主成分として多少の他の金属を含有したものも使用可能である。
【００３９】
表４は、これらの溶着金属希釈及び硬度試験組合わせについて、まとめた一例である。
表４  溶着金属希釈及ぴ硬度試験組合わせの表
【表４】
0003175779.tif 000016
【実施例】
【００４０】
図１以下は、本考案の一実施例を示すものである。本考案のディーゼル機関の排気弁棒１は、その排気弁棒本体２の母材に一般に使用されるＳＵＨ３１の弁材料の耐熱鋼を使用し、その触火面３にインコネル６００の溶接棒を使用してサブマージアーク溶接で肉盛溶接し、その肉盛溶接した上面にSUPER ALLOY （三菱金属ＭＣアロイ）の溶接棒を使用してサブマージアーク溶接で肉盛溶接し、シート面４にインコネル６００の溶接棒を使用してサブマージアーク溶接で肉盛溶接し、その肉盛溶接した上面にＵＤ５２０の溶接棒を使用してサブマージアーク溶接で肉盛溶接し、これらの２種類の肉盛溶接金属を重ね合わせてサブマージアーク溶接で希釈して溶着した。
【００４１】
上記の肉盛溶接するにあたっては、たとえば排気弁棒１を所定の回転台に搭載して固定し、図３（ａ）、（ｂ）のように触火面３およびシート面４に開先加工をし、排気弁棒１の排気弁棒本体２の化学成分、溶接棒に対応して溶接手法による実験で求めた予熱温度２５０〜３００℃で、回転させながらガスバーナーで予熱する。そして、先ず触火面３について、図３（ａ）のように溶接棒インコネル６００／Ｉｎｃｏフラックスで所要の肉盛溶接をする。ついで、シート面４について、図３（ｂ）のように溶接棒インコネル６００／Ｉｎｃｏフラックスで所要の肉盛溶接をした。
【００４２】
そして、上記触火面３およびシート面４について、図４（ａ）、（ｂ）のようにそれぞれの肉盛溶接した上面に上盛り開先加工をし、同様に所要の予熱をし、触火面３について溶接棒ＭＣアロイ／Ｉｎｃｏフラックスで上盛り肉盛溶接をし、ついで、シート面４について、溶接棒ＵＤ５２０／Ｉｎｃｏフラックスで上盛り肉盛溶接をし、その後８７０℃で４Ｈｒの溶体化処理をし、ついで、６７０℃で８Ｈｒの析出硬化処理を実施した後完成加工をし、所要の検査を経て製品とした。
【００４３】
このようにディーゼル機関の排気弁棒１の母材に一般に使用される弁材料の耐熱鋼を使用し、その触火面３にＰ（燐）が無くて溶着の際の耐割れ性に優れているインコネルの溶接棒を使用し、その肉盛溶接した上面にSUPER ALLOY （三菱金属ＭＣアロイ）の耐サルファーアタック、耐バナジュームアタックの耐高温耐食性に優れた超合金のＮｉ基金属の溶接棒を使用して肉盛溶接して形成して、弁材料を安価に経済的に製作できるとともに、インコネルの溶接棒と超合金のＮｉ基金属の溶接棒の組み合わせで、触火面３を高温−耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、溶体化処理、析出硬化処理をすることによって、硬度と強度を具備するようにできるとともに、触火面３に重ねた上面に当たる表面層の割れ発生の防止ができて、上記のように耐久性を高められて、メンテナンスフリーに近づけることができる。
【００４４】
また、排気弁棒のシート面４も、Ｐ（燐）の成分を含まないインコネルの溶接棒とＵＤ５２０の耐高温高硬度耐蝕性の超合金のＮｉ基特殊金属の溶接棒の組み合わせで、排気弁棒のシート面の硬度は高温度範囲まで高硬度が維持でき、高温−高硬度と耐腐食性に優れ、粗悪重油を燃料としている低速ディーゼル機関等の排気弁棒の長期寿命を維持することができ、メンテナンス間隔を大幅に延長でき、顧客の経費の削減に寄与することができる。そして、このような２種類の肉盛溶接をサブマージアーク溶接で希釈し、溶体化処理、析出硬化処理をすることによって、硬度と強度を具備するようにできるとともに、上記のように耐久性を高められて、メンテナンスフリーに近づけることができる。
【００４５】
また、図５（ａ）、（ｂ）、（ｃ）のように、上記のようなディーゼル機関の排気弁棒１の損傷の補修にあって、触火面３の損傷部の検査をして所要の処理をし、上記した肉盛溶接加工の前に、触火面３に所要の開先加工をして溶接棒ＳＵＳ３０９／ボンドフラックスＳ１で肉盛溶接し、その肉盛溶接した上面にも所要の開先加工をして上記した溶接棒インコネル６００／Ｉｎｃｏフラックスで肉盛溶接し、さらにその肉盛溶接した上面にも所要の開先加工をして上記したSUPER ALLOY のＭＣアロイ／Ｉｎｃｏフラックスで肉盛溶接し、これらの３種類の肉盛溶接をサブマージアーク溶接で希釈、溶体化処理、析出硬化処理をして溶着補修した。このように肉盛溶接して補修して、上記のようにディーゼル機関の排気弁棒１の使用による損傷した触火面３を溶接補修して、使用寿命の長時間の延長をはかることができる。
【００４６】
さらに、図６（ａ）、（ｂ）、（ｃ）のように、同様に、ディーゼル機関の排気弁棒１の損傷の補修にあっては、シート面４の損傷部の検査をして所要の処理をし、上記した肉盛溶接加工の前に、シート面４にＳＵＳ３０９の溶接棒／ボンドフラックスＳ１を使用して肉盛溶接し、肉盛溶接した上面にインコネル６００／Ｉｎｃｏフラックスの肉盛溶接をし、さらにその肉盛溶接した上面にＵＤ５２０／Ｉｎｃｏフラックスの肉盛溶接をし、これらの３種類の肉盛溶接をサブマージアーク溶接で希釈、溶体化処理、析出硬化処理をして溶着補修した。このように肉盛溶接して補修して、上記のようにディーゼル機関の排気弁棒１の使用による損傷したシート面４を溶接補修して、使用寿命の長時間の延長をはかることができる。
【００４７】
舶用のディーゼル機関の排気弁棒１は、所要の予熱温度に予熱して肉盛溶接補修の溶着金属を被覆できるものであり、当該部材に空気の影響を受けさせない、５〜１０ｈＰａ（５〜１０ミリバール）の真空状態や不活性ガス雰囲気の真空炉や、電気炉やガス炉等の熱処理炉で上記のように熱処理を施工し、酸化物等による破損、炭化物形成による破損を防止できて好ましい。
【００４８】
なお、実施例では、ディーゼル機関の排気弁棒１の母材をＳＵＨ３１について説明したが、オーステナイト系のＳＵＨ３７、ＳＮＣｒＷ等や、マルテンサイト系のＳＵＨ１、３、４等の弁材料の耐熱鋼、ナイモニック８０、８１のＮｉ基の耐熱鋼についても同様に選択して実施することができ、またインコネル６０１のＮｉ基金属、インコネルフィラーメタル７２の超合金のＮｉ基金属、ＳＵＳ３１０、３１６等の耐熱鋼用の溶接棒や、さらにＭＩＧ溶接、ＴＩＧ溶接等についても、本考案の趣旨にもとづいて実施可能であり、さらにこれらの適宜の組み合わせ、またこれらの変形態様を実施可能である。
【００４９】
本考案は、船舶のディーゼル機関、ガソリン機関、その他のピストンをもって往復運動を司る航空機、機関車等のすべての内燃機関の排気弁棒に利用できる。
【符号の説明】
【００５０】
１…排気弁棒      ２…排気弁棒本体      ３…触火面      ４…シート面
【先行技術文献】
【特許文献】
【００５１】
【特許文献１】特開平５−２２４７５号公報
【手続補正２】
【補正対象書類名】実用新案登録請求の範囲
【補正対象項目名】全文
【補正方法】変更
【補正の内容】
【実用新案登録請求の範囲】
【請求項１】
ディーゼル機関等の排気弁棒であって、その排気弁棒の母材に一般に使用されるＳＵＨ１、３、４、ＳＵＨ３１、ナイモニック８０、８１（Nimonic(登録商標))を含む弁材料の耐熱鋼を使用し、
その触火面にＰ（燐）の成分を含まないインコネル（Ｉｎｃｏｎｅｌ（登録商標））の耐高温耐蝕性のＮｉ基金属を肉盛溶接し、その肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して溶着形成したことを特徴とするディーゼル機関等の排気弁棒。
【請求項２】
排気弁棒のシート面にＰ（燐）の成分を含まないインコネルの耐高温耐蝕性のＮｉ基金属を肉盛溶接し、その肉盛溶接した上面にＵＤ５２０の耐高温高硬度耐蝕性のＮｉ基特殊金属を肉盛溶接し、これらの肉盛金属を希釈して溶着形成した請求項１に記載のディーゼル機関等の排気弁棒。
【請求項３】
ディーゼル機関等の排気弁棒の母材に一般に使用されるＳＵＨ１、３、４、ＳＵＨ３１、ナイモニック８０、８１を含む弁材料の耐熱鋼を使用した排気弁棒であって、
その触火面にＳＵＳ３０９、３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＮｉ４０〜６０％、Ｃｒ６０〜４０％を主成分とする超合金の耐高温耐蝕性のＮｉ基金属を肉盛溶接し、これらの肉盛金属を希釈して溶着形成して補修したことを特徴とするディーゼル機関等の排気弁棒。
【請求項４】
ディーゼル機関の排気弁棒の母材に一般に使用されるＳＵＨ１、３、４、ＳＵＨ３１、ナイモニック８０、８１を含む弁材料の耐熱鋼を使用した排気弁棒であって、
そのシート面にＳＵＳ３０９、３１０、３１６を含むステンレス耐熱用鋼金属を肉盛溶接し、その肉盛溶接した上面にＰ（燐）の成分を含まないインコネルの耐高温耐蝕性のＮｉ基金属を肉盛溶接し、さらにその肉盛溶接した上面にＵＤ５２０の耐高温高硬度耐蝕性のＮｉ基特殊金属を肉盛溶接し、これらの肉盛金属を希釈して溶着形成して補修したことを特徴とするディーゼル機関等の排気弁棒。
【請求項５】
溶接肉盛をサブマージアーク溶接法による希釈を行って形成した請求項１ないし４のいずれかに記載のディーゼル機関等の排気弁棒。
【請求項６】
肉盛溶接後に830 〜880 ℃で溶体化処理して、620 〜680 ℃で析出硬化処理した請求項１ないし５のいずれかに記載のディーゼル機関等の排気弁棒。